(57)【特許請求の範囲】
【請求項１】
共沸及び共沸様組成物であり、ポリウレタンの発泡剤用組成物であって、（Ｅ）−１,１,１,４,４,４−ヘキサフルオロ−２−ブテン９０〜９５重量％、（Ｅ）−１−クロロ−,３,３,３−トリフルオロプロピレン１〜９重量％及び１,１,１,２,３,３−ヘキサフルオロプロパン１〜５重量％からなり、前記組成物は、１４ｐｓｉａ±０．５ｐｓｉａの圧力下で、沸点が８．０℃±０．５℃であり、露点から沸点を引算した値が０℃以上０．３７７℃以下である、ことを特徴とする共沸及び共沸様組成物。
【発明の詳細な説明】
【技術分野】
【０００１】
本発明は共沸及び共沸様組成物に関し、特に（Ｅ）−１,１,１,４,４,４−ヘキサフルオロ−２−ブテン、（Ｅ）−１−クロロ−,３,３,３−トリフルオロプロピレン及び１,１,１,２,３,３−ヘキサフルオロプロパンからなる共沸及び共沸様組成物に関する。
【背景技術】
【０００２】
モントリオール議定書では、オゾン層破壊物質であるクロロフルオロカーボン（ＣＦＣ）およびハイドロクロロフルオロカーボン（ＨＣＦＣ）の使用を徐々に停止することが規定されており、現在ポリウレタン発泡剤に広く使用されているＨＣＦＣ−１４１ｂは、ハイドロクロロフルオロカーボンの１種であり、使用を速く廃棄すべきものである。したがって、過去１０年ほど、フルオロカーボン産業では、適切な代替発泡剤を見つけるために努力してきた。沸点がそれぞれ８．５℃と３２℃であるトランス（ＨＦＯ−１３３６ｍｚｚ（Ｅ））およびシス（ＨＦＯ−１３３６ｍｚｚ（Ｚ））の２種類を有する１,１,１,４,４,４−ヘキサフルオロ−２−ブテン（ＨＦＯ−１３３６ｍｚｚ）は、分子内に二重結合を含んでいるため、大気中に放出された後すぐにＯＨラジカルと付加して酸化分解され、大気寿命が短く（２０日）、地球温暖化係数（ＧＷＰ≒９）が低い。優れた発泡性と断熱性を持ち、最も優れた代替品の１つとなり、第４世代の発泡剤に属し、市場での使用の将来性が期待できる。
【０００３】
Ｚ−ＨＦＯ−１３３６ｍｚｚは、発泡剤に直接使用することができ、環境保全性と優れた断熱性を有する。該発泡剤は、室温で安定した液体であり、処方における含有量を調整することにより良好な発泡が得られ、金属材料、プラスチック、エラストマー材料及び、主なポリエーテルポリオール（たとえば、マンニッヒポリエーテル、スクロース型ポリエーテル、ポリアリレートなど）とともにポリウレタンフォームを生成すると、良好な性能を示した。現在使用されている発泡剤と比較して、該製品は、環境に優しく、優れた断熱性を有し、不燃性で、オゾンの消費がなく、低コストで他の液体発泡剤に取って代わることができ、応用の将来性が期待できる。Ｅ−ＨＦＯ−１３３６ｍｚｚは冷媒として使用されてもよく、ほかのものと配合して発泡剤として使用されてもよい。しかし、ＨＦＯ−１３３６ｍｚｚ単一成分で形成される孔は、安定性が低く、断熱効果が低いため、他の成分と組み合わせて使用される場合が多い。
【０００４】
中国特許出願公開第１０１７４３２７０号明細書および中国特許出願公開第１０１８７８２５３号明細書では、Ｚ−ＨＦＯ−１３３６と２つ以上の活性水素を有する活性水素含有化合物とを含む組成物を発泡剤として、適切なポリイソシアネートと反応させて、ポリウレタンまたはポリイソシアヌレートポリマーの独立気泡フォームを生成する。ポリイソシアネートに基づく独立気泡発泡体は、断熱目的で広く使用されており、省エネルギーの電気機器に使用することができ、ポリウレタンおよびポリイソシアヌレートシートは、優れた断熱性と耐荷重性のため、建設業界の屋根材やクラッド材に広く使用されている。
【０００５】
さらに、中国特許出願公開第１０２０１５５９２号明細書では、Ｚ−ＨＦＯ−１３３６、ジエチルエーテル、２−クロロプロパンまたはペルフルオロ−２−メチル−３−ペンタノンの共沸混合物または共沸様混合物を発泡剤として、熱可塑性または熱硬化性フォームを製造する。
【０００６】
さらに、中国特許第１０３２２８７５７号明細書において、クロロトリフルオロプロペンとヘキサフルオロブテンの組成物、好ましくは（Ｅ）−１,１,１,４,４,４−ヘキサフルオロ−２−ブテンが開示されており、クロロトリフルオロプロペンとして、１−クロロ−,３,３,３−トリフルオロプロペンが好ましく、組成物に存在する９０重量％の１−クロロ−,３,３,３−トリフルオロプロペンはトランス異性体であり、低いオゾン破壊係数またはゼロオゾン破壊係数を満たすために、冷媒、熱伝達流体、発泡剤、溶媒および推進剤として使用することができる。
【０００７】
さらに、中国特許出願公開第１０３３７０３９０号明細書には、トランス−１,１,１,４,４,４−ヘキサフルオロ−２−ブテンと水との共沸及び共沸様組成物が開示されており、これは製造工程でＥ−１,１,１,４,４,４−ヘキサフルオロ−２−ブテンと不純物を分離することができ、共沸混合物は発泡剤、推進剤、冷媒、希釈剤などとして使用できる。
【０００８】
上記特許に開示された発泡剤組成物は、ＧＷＰ値が高く、熱伝導率が高く、使用時に機械全体のエネルギー消費量が高いという欠点を有しているため、発泡性能及び環境性能により優れた発泡剤組成物の開発が求められている。
【発明の概要】
【発明が解決しようとする課題】
【０００９】
本発明の目的は、従来技術の欠点を克服して、ＧＷＰ値が低く、熱伝達係数が小さく、エネルギー消費量が低い共沸及び共沸様組成物を提供することである。
【課題を解決するための手段】
【００１０】
上記技術的問題を解決するために、本発明は以下の技術案により達成される。
発泡組成物であって、（Ｅ）−１,１,１,４,４,４−ヘキサフルオロ−２−ブテン（ＨＦＯ−１３３６ｍｚｚ（Ｅ））、（Ｅ）−１−クロロ−,３,３,３−トリフルオロプロピレン（ＨＣＦＯ−１２３３ｚｄ（Ｅ））及び１,１,１,２,３,３−ヘキサフルオロプロパン（ＨＦＣ−２３６ｅａ）からなる。
【００１１】
本発明の好適な実施形態として、前記共沸及び共沸様組成物は、好ましくは、（Ｅ）−１,１,１,４,４,４−ヘキサフルオロ−２−ブテン８０〜９５重量％、（Ｅ）−１−クロロ−,３,３,３−トリフルオロプロピレン１〜１９重量％及び１,１,１,２,３,３−ヘキサフルオロプロパン１〜１０重量％からなり、前記組成物は、１４ｐｓｉａ±０．５ｐｓｉａの圧力下で、沸点が８．５℃±０．５℃である。
【００１２】
本発明の好適な実施形態として、前記共沸及び共沸様組成物は、好ましくは、（Ｅ）−１,１,１,４,４,４−ヘキサフルオロ−２−ブテン８５〜９５重量％、（Ｅ）−１−クロロ−,３,３,３−トリフルオロプロピレン１〜１０重量％及び１,１,１,２,３,３−ヘキサフルオロプロパン１〜５重量％からなり、前記組成物は、１４ｐｓｉａ±０．５ｐｓｉａの圧力下で、沸点が８．５℃±１℃である。
【００１３】
本発明の好適な実施形態として、前記共沸及び共沸様組成物は、好ましくは、（Ｅ）−１,１,１,４,４,４−ヘキサフルオロ−２−ブテン９０〜９５重量％、（Ｅ）−１−クロロ−,３,３,３−トリフルオロプロピレン４〜９重量％及び１,１,１,２,３,３−ヘキサフルオロプロパン１〜２重量％からなり、前記組成物は、１４ｐｓｉａ±０．５ｐｓｉａの圧力下で、沸点が８℃±０．５℃である。
【００１４】
共沸（Ａｚｅｏｔｒｏｐｅ）については、気相と液相の組成が平衡状態で同じ混合液体に対応する温度が共沸温度または共沸点と呼ばれる。共沸混合物とは、一定の圧力下で沸騰するときに、組成および沸点を保持する二成分または多成分液体混合物をいう。全ての二成分液体混合物が共沸混合物を形成するわけではない。このような混合物の温度−成分相図は、気相線（気液混合物と気体との間の境界）と液相線（液体と気液混合物との間の境界）が同じ最高点または最低点を共有するという顕著な特徴を有する。このような点が最高点である場合、正の共沸混合物、このような点が最低点である場合、負の共沸混合物と呼ばれる。ほとんどの共沸混合物は負の共沸混合物であり、すなわち、最も低い沸点を有する。いずれの共沸混合物も特定の外圧に対するものであり、共沸成分と沸点が圧力によって異なる。共沸混合物がその共沸点に達すると、その沸騰による気体部分の組成の比率が液体部分の組成と全く同じであるため、溶液成分は蒸留によって分離することができない。すなわち、共沸混合物の２つ以上の成分は、単なる蒸留または分留によって分離することができない。
【００１５】
共沸様組成物とは、沸騰または蒸発時に定沸特性又は分留しない傾向を有するので、沸騰または蒸発の間に形成される蒸気の組成は、初期液体の組成と同じまたは実質的に同じであり、液体の組成に変化があっても、無視できる程度の変化である。
【００１６】
共沸混合物または共沸様混合物の本質的な特徴は、液体組成物の沸点が所定圧力で固定され、沸騰組成物より上の蒸気の組成が沸騰している液体組成物の組成とほぼ同じであることにある。
【００１７】
共沸又は共沸様は圧力と組成の変化によるものであり、本発明に係る共沸及び共沸様組成物は、基本的に共沸又は共沸様の有効量の（Ｅ）−１,１,１,４,４,４−ヘキサフルオロ−２−ブテン、（Ｅ）−１−クロロ−,３,３,３−トリフルオロプロピレン及び１,１,１,２,３,３−ヘキサフルオロプロパンからなる。本発明に係る共沸及び共沸様組成物は多くの用途に使用することができ、たとえば、前記共沸及び共沸様組成物は、冷媒組成物、発泡剤組成物、噴霧組成物、ヒートポンプ組成物及び溶媒組成物のシステム組成物から選ばれる作動組成物として使用され得る。
【００１８】
本発明の好適な一実施形態は、本発明の共沸及び共沸様組成物を含む冷媒組成物に関する。
【００１９】
本発明の別の好適な実施形態は、本発明の共沸及び共沸様組成物を含む発泡組成物に関する。
【００２０】
本発明の組成物は、ＨＣＦＣ−１４１ｂ及びシンプレックスＨＦＣ−２４５ｆａと比較して化学的安定性が良好であり、通常の条件下では分解が起こらず、ポリウレタンの発泡過程に使用される金属材料とは反応も表面腐食も起こらず、プラスチックやエラストマーへの影響がＨＣＦＣ−１４１ｂに比べて小さく、発泡体の流動性、接着性、発泡製品の圧縮強度や引張り強度などの特性が向上して、泡の寸法安定性に優れ、発泡体材料の使用量も適切に減少させることができ、熱伝導率がＨＣＦＣ−１４１ｂに近い。
【００２１】
熱伝導率は、ポリウレタン硬質発泡プラスチックの断熱特性を評価する重要な指標である。本発明の混合物は、気相熱伝導率がＨＣＦＣ−１４１ｂの気相熱伝導率よりわずかに高いが、発泡プラスチックの熱伝導率は発泡剤の熱伝導率だけでなく、セルの大きさ、密度および密度の均一性などの要素にも依存する。発泡調製法を改良することによって、より低い熱伝導率を有する発泡体を製造することができる。本発明の混合物を発泡させてなるポリウレタンフォームはセルが細くて、断熱性能がＨＣＦＣ−１４１ｂによる発泡フォームと同等であり、エネルギー消費が約１％高く、それに対して、シクロペンタンの場合は、エネルギー消費は、ＨＣＦＣ−１４１ｂよりも１０％、ＨＦＣ−３６５ｍｆｃよりも７％、ＨＦＣ−１３４ａよりも１３％高い。
【００２２】
本発明の別の好適な実施形態は、本発明の共沸及び共沸様組成物を含む噴霧組成物に関する。
【発明の効果】
【００２３】
本発明に係る組成物は、クロロトリフルオロプロペン、ヘキサフルオロブタジエン及びヘキサフルオロプロパンを含み、好ましくは、（Ｅ）−１,１,１,４,４,４−ヘキサフルオロ−２−ブテン、（Ｅ）−１−クロロ−,３,３,３−トリフルオロプロピレン及び１,１,１,２,３,３−ヘキサフルオロプロパンからなる共沸及び共沸様組成物であり、該共沸及び共沸様組成物は、ＧＷＰ値が低く、熱伝達係数が小さく、エネルギー消費量が低いという利点を有し、ＣＦＣ、ＨＦＣやＨＣＦＣの替代品として好適である。
【発明を実施するための形態】
【００２４】
以下、本発明を実施例にてさらに説明するが、本発明は前記実施例に制限されない。
【００２５】
（参考例１）
所定の重量部で以下の成分を液相状態で物理的に混合して、共沸及び共沸様組成物を得た。材料の質量配合比率は、（Ｅ）−１,１,１,４,４,４−ヘキサフルオロ−２−ブテン８０％、（Ｅ）−１−クロロ−,３,３,３−トリフルオロプロピレン１９％、１,１,１,２,３,３−ヘキサフルオロプロパン１％であった。混合後にその性能を測定して、表１に示した。
【００２６】
（参考例２）
所定の重量部で以下の成分を液相状態で物理的に混合して、共沸及び共沸様組成物を得た。材料の質量配合比率は、（Ｅ）−１,１,１,４,４,４−ヘキサフルオロ−２−ブテン８０％、（Ｅ）−１−クロロ−,３,３,３−トリフルオロプロピレン１０％、１,１,１,２,３,３−ヘキサフルオロプロパン１０％であった。混合後にその性能を測定して、表１に示した。
【００２７】
（実施例３）
所定の重量部で以下の成分を液相状態で物理的に混合して、共沸及び共沸様組成物を得た。材料の質量配合比率は、（Ｅ）−１,１,１,４,４,４−ヘキサフルオロ−２−ブテン９５％、（Ｅ）−１−クロロ−,３,３,３−トリフルオロプロピレン４％、１,１,１,２,３,３−ヘキサフルオロプロパン１％であった。混合後にその性能を測定して、表１に示した。
【００２８】
（実施例４）
所定の重量部で以下の成分を液相状態で物理的に混合して、共沸及び共沸様組成物を得
た。材料の質量配合比率は、（Ｅ）−１,１,１,４,４,４−ヘキサフルオロ−２−ブテン
９５％、（Ｅ）−１−クロロ−,３,３,３−トリフルオロプロピレン１％、１,１,１,２,
３,３−ヘキサフルオロプロパン４％であった。混合後にその性能を測定して、表１に示
した。
【００２９】
（実施例５）
所定の重量部で以下の成分を液相状態で物理的に混合して、共沸及び共沸様組成物を得
た。材料の質量配合比率は、（Ｅ）−１,１,１,４,４,４−ヘキサフルオロ−２−ブテン
９０％、（Ｅ）−１−クロロ−,３,３,３−トリフルオロプロピレン９％、１,１,１,２,
３,３−ヘキサフルオロプロパン１％であった。混合後にその性能を測定して、表１に示
した。
【００３０】
（参考例６）
所定の重量部で以下の成分を液相状態で物理的に混合して、共沸及び共沸様組成物を得
た。材料の質量配合比率は、（Ｅ）−１,１,１,４,４,４−ヘキサフルオロ−２−ブテン
９０％、（Ｅ）−１−クロロ−,３,３,３−トリフルオロプロピレン１％、１,１,１,２,
３,３−ヘキサフルオロプロパン９％であった。混合後にその性能を測定して、表１に示
した。
【００３１】
（実施例７）
所定の重量部で以下の成分を液相状態で物理的に混合して、共沸及び共沸様組成物を得
た。材料の質量配合比率は、（Ｅ）−１,１,１,４,４,４−ヘキサフルオロ−２−ブテン
９０％、（Ｅ）−１−クロロ−,３,３,３−トリフルオロプロピレン５％、１,１,１,２,
３,３−ヘキサフルオロプロパン５％であった。混合後にその性能を測定して、表１に示
した。
【表１】
0006872565.tif 000002